(57)【要約】【課題】導電性触媒物質と，導電性触媒物質の表面に形成されるプロトン伝導性物質コーティング層とを有する金属触媒，およびこの金属触媒を採用した電極を備える燃料電池を提供する。【解決手段】本発明によれば，導電性触媒物質表面にプロトン伝導性物質が均一にコーティングされ，電気化学反応のための三相界面の形成と制御とを容易にし，触媒粒子上に形成された薄いプロトン伝導性物質よりなるコーティング層を通して，気体反応物の触媒への接近を助け，電気化学反応で生成されたプロトンを効果的に伝達することが可能な金属触媒，およびこの金属触媒を採用した電極を備える燃料電池が提供される。このような触媒を用いて電極を形成する場合，理想的な３相界面電極構造を形成でき，このような電極を備えた燃料電池は効率などの性能が向上する。【選択図】図１Ａ
2006142293.tif 000002
【特許請求の範囲】
【請求項１】
導電性触媒物質と；
その物質の表面に形成されたプロトン伝導性物質コーティング層と；
を有することを特徴とする，金属触媒。
【請求項２】
前記プロトン伝導性物質コーティング層は，
ポリベンズイミダゾール，ポリエーテルケトン，ポリエーテルイミド，ポリスルホン，およびパーフルオロスルホン酸からなる群より選択された１つ以上のイオノマーであるか，
または，前記イオノマーが酸ドーピング処理されたものを含むことを特徴とする，請求項１に記載の金属触媒。
【請求項３】
前記酸は，リン酸であることを特徴とする，請求項２に記載の金属触媒。
【請求項４】
前記導電性触媒物質は，Ｐｔ，Ｆｅ，Ｃｏ，Ｎｉ，Ｒｕ，Ｒｈ，Ｐｄ，Ｏｓ，Ｉｒ，Ｃｕ，Ａｇ，Ａｕ，Ｓｎ，Ｔｉ，Ｃｒ，前記元素の混合物，前記元素の合金，および前記元素が担持されたカーボンであることを特徴とする，請求項１〜３のいずれかに記載の金属触媒。
【請求項５】
前記導電性触媒物質は，白金が担持されたカーボン（Ｐｔ／Ｃ）であり，
前記プロトン伝導性物質は，ポリベンズイミダゾールがリン酸ドーピング処理されたものであることを特徴とする，請求項１に記載の金属触媒。
【請求項６】
前記プロトン伝導性物質の含有量は，導電性触媒物質１００質量部を基準として１〜５０質量部であることを特徴とする，請求項１〜５のいずれかに記載の金属触媒。
【請求項７】
イオノマーを第１溶媒に混合して，イオノマー溶液を得る第１段階と；
導電性触媒物質を前記第１溶媒に混合して，導電性触媒溶液を得る第２段階と；
前記第２段階によって得た前記導電性触媒溶液を，前記第１段階によって得た前記イオノマー溶液に付加する第３段階と；
前記第３段階によって得た結果物を，第２溶媒に付加する第４段階と；
前記第４段階によって得た結果物から，前記第１溶媒及び前記第２溶媒を除去する第５段階と；
を含み，
前記導電性触媒物質と該導電性触媒物質の表面に形成されたプロトン伝導性物質コーティング層とを有することを特徴とする，金属触媒の製造方法。
【請求項８】
前記第５段階によって得た結果物を，酸処理する段階をさらに含むことを特徴とする，請求項７に記載の金属触媒の製造方法。
【請求項９】
前記酸は，リン酸またはリン酸溶液であることを特徴とする，請求項８に記載の金属触媒の製造方法。
【請求項１０】
前記第１溶媒は，Ｎ−メチルピロリドン，ジメチルアセトアミド，ジメチルホルムアミドおよびトリフルオロ酢酸からなる群より選択された１つ以上であることを特徴とする，請求項７〜９のいずれかに記載の金属触媒の製造方法。
【請求項１１】
前記第２溶媒は，水またはヘキサンの少なくともいずれか一方であることを特徴とする，請求項７〜１０のいずれかに記載の金属触媒の製造方法。
【請求項１２】
前記イオノマーは，ポリベンズイミダゾール，ポリエーテルケトン，ポリエーテルイミド，ポリスルホン，およびパーフルオロスルホン酸からなる群より選択された１つ以上であることを特徴とする，請求項７〜１１のいずれかに記載の金属触媒の製造方法。
【請求項１３】
前記イオノマーの含有量は，前記導電性触媒物質１００質量部を基準として，１〜５０質量部であることを特徴とする，請求項７〜１２のいずれかに記載の金属触媒の製造方法。
【請求項１４】
前記第１段階における前記第１溶媒の含有量は，前記イオノマー１００質量部を基準として４０００〜６０００質量部であり，
前記第２段階における前記第１溶媒の含有量は，前記導電性触媒物質１００質量部を基準として４００〜６００質量部であることを特徴とする，請求項７〜１３のいずれかに記載の金属触媒の製造方法。
【請求項１５】
前記第４段階における前記第２溶媒の含有量は，前記イオノマー１００質量部を基準として２００００〜４００００質量部であることを特徴とする，請求項７〜１４のいずれかに記載の金属触媒の製造方法。
【請求項１６】
請求項１〜６のいずれか１項に記載の金属触媒を含むことを特徴とする，電極。
【請求項１７】
請求項１〜６のいずれか１項に記載の金属触媒を，疎水性バインダー及び第３溶媒と混合して触媒層形成用の組成物を得る第１段階と；
前記触媒層形成用の組成物を，電極支持体上にコーティングした後に乾燥させる第２段階と；
前記第２段階の結果物を，酸処理する第３段階と；
を含むことを特徴とする，電極の製造方法。
【請求項１８】
前記疎水性バインダーは，ポリテトラフルオロエチレン，フッ素化されたエチレンプロピレンからなる群より選択された１つ以上であり，
前記疎疎水性バインダーの含有量は，前記金属触媒１００質量部を基準として１〜４０質量部であることを特徴とする，請求項１７に記載の電極の製造方法。
【請求項１９】
前記第３溶媒は，水及びイソプロピルアルコールから選択されることを特徴とする，請求項１７または１８に記載の電極の製造方法。
【請求項２０】
前記酸は，リン酸またはリン酸溶液であることを特徴とする，請求項１７〜１９のいずれかに記載の電極の製造方法。
【請求項２１】
前記第２段階での乾燥時に，前記触媒層形成用の組成物を，６０〜１２０℃で乾燥させるか，
または−２０〜−６０℃で凍結乾燥させることを特徴とする，請求項１７〜２０のいずれかに記載の電極の製造方法。
【請求項２２】
カソード，アノード及び前記カソードとアノードとの間に介在された電解質膜を含み，
前記カソード及びアノードのうち，少なくとも一方が，請求項１〜６のいずれか１項に記載の金属触媒を含有することを特徴とする，燃料電池。
【発明の詳細な説明】
【技術分野】
【０００１】
本発明は，金属触媒，金属触媒の製造方法，電極，電極の製造方法，および燃料電池に関する。
【背景技術】
【０００２】
燃料電池は，化石エネルギーに代わる未来の清浄エネルギー源として，多くの関心と期待とを集めている。
【０００３】
燃料電池は，水素と酸素との電気化学的反応から直流の電気を生産する電力生成システムであって，電解質を中心にアノードとカソードの二電極が位置する膜電極複合体（Ｍｅｍｂｒａｎｅ  Ｅｌｅｃｔｒｏｄｅ  Ａｓｓｅｍｂｌｙ：ＭＥＡ）と，気体を伝達する流路板とで構成されている。この際，電極は，炭素紙あるいは炭素布の支持層上に形成された触媒層よりなる。しかし，実際には，触媒層で気体反応物の触媒への接近が難しいために，電気化学反応により生成されたプロトンの迅速な移動が難しく，電極内の触媒が効果的に利用されていない。
【０００４】
上記のカソード及びアノードは，触媒とイオノマーとを含有するスラリーを，支持層のガス拡散層の上部にキャスティングした後，このスラリーを乾燥させて触媒層を形成することによって完成される。
【０００５】
【特許文献１】国際公開第９９／００４４４５号パンフレット
【発明の開示】
【発明が解決しようとする課題】
【０００６】
前述のように電極の触媒層を製作すれば，イオノマーが触媒層にドーピングまたは単純に混合されて製作される。そのため，触媒との分散性が落ち，触媒層内で凝集現象が激しくなる。そのために，２次気孔形成及びイオノマー不均一現象により，未反応触媒増加による触媒利用率の低下や，燃料供給通路の不足及び燃料の透過性低下など，様々な問題点が発生する。その結果，燃料電池の性能が顕著に減少するという問題点があった。また，電気化学反応のための三相界面の形成と制御が難しく，触媒効率が低下するという問題点があった。
【０００７】
そこで，本発明は，このような問題に鑑みてなされたもので，その目的は，触媒効率が改善された金属触媒およびその製造方法，上記触媒層を備えて効率が向上した電極およびその製造方法，ならびに上記電極を採用して効率などの性能が改善された燃料電池を提供することにある。
【課題を解決するための手段】
【０００８】
上記課題を解決するために，本発明の第１の観点によれば，導電性触媒物質と；その物質の表面に形成されたプロトン伝導性物質コーティング層と；を有する金属触媒が提供される。
【０００９】
上記のプロトン伝導性物質コーティング層は，ポリベンズイミダゾール，ポリエーテルケトン（ＰｏｌｙＥｔｈｅｒＫｅｔｏｎｅ：ＰＥＫ），ポリエーテルイミド（ＰｏｌｙＥｔｈｅｒＩｍｉｄｅ：ＰＥＩ），ポリスルホン，およびパーフルオロスルホン酸からなる群より選択された１つ以上のイオノマーであるか，または，上記イオノマーが酸ドーピング処理されたものを含んでもよい。
【００１０】
上記の酸は，リン酸であってもよい。
【００１１】
上記の導電性触媒物質は，Ｐｔ，Ｆｅ，Ｃｏ，Ｎｉ，Ｒｕ，Ｒｈ，Ｐｄ，Ｏｓ，Ｉｒ，Ｃｕ，Ａｇ，Ａｕ，Ｓｎ，Ｔｉ，Ｃｒ，上記元素の混合物，上記元素の合金，および上記元素が担持されたカーボンであってもよい。
【００１２】
上記導電性触媒物質は，白金が担持されたカーボン（Ｐｔ／Ｃ）であり，上記プロトン伝導性物質は，ポリベンズイミダゾールがリン酸ドーピング処理されたものであってもよい。
【００１３】
上記プロトン伝導性物質の含有量は，導電性触媒物質１００質量部を基準として１〜５０質量部であってもよい。
【００１４】
上記課題を解決するために，本発明の第２の観点によれば，イオノマー（ｉｏｎｏｍｅｒ）を第１溶媒に混合して，イオノマー溶液を得る第１段階と；導電性触媒物質を上記第１溶媒に混合して，導電性触媒溶液を得る第２段階と；上記第２段階によって得た上記導電性触媒溶液を，上記第１段階によって得た上記イオノマー溶液に付加する第３段階と；上記第３段階によって得た結果物を，第２溶媒に付加する第４段階と；上記第４段階によって得た結果物から，上記第１溶媒及び上記第２溶媒を除去する第５段階と；を含み，上記導電性触媒物質と該導電性触媒物質の表面に形成されたプロトン伝導性物質コーティング層とを有する金属触媒の製造方法が提供される。
【００１５】
上記第１溶媒は良溶媒であってもよい。また，上記第２溶媒は良溶媒であってもよい。
【００１６】
上記の第５段階によって得た結果物を，酸処理する段階をさらに含んでもよい。
【００１７】
上記の酸は，リン酸またはリン酸溶液であってもよい。
【００１８】
上記の第１溶媒は，Ｎ−メチルピロリドン（ＮＭＰ），ジメチルアセトアミド（ＤＭＡｃ），ジメチルホルムアミド（ＤＭＦ）およびトリフルオロ酢酸（ＴＦＡ）からなる群より選択された１つ以上であってもよい。
【００１９】
上記の第２溶媒は，水またはヘキサンの少なくともいずれか一方であってもよい。
【００２０】
上記のイオノマーは，ポリベンズイミダゾール，ポリエーテルケトン（ＰｏｌｙＥｔｈｅｒＫｅｔｏｎｅ：ＰＥＫ），ポリエーテルイミド（ＰｏｌｙＥｔｈｅｒＩｍｉｄｅ：ＰＥＩ），ポリスルホン，およびパーフルオロスルホン酸からなる群より選択された１つ以上であってもよい。
【００２１】
上記イオノマーの含有量は，導電性触媒物質１００質量部を基準として，１〜５０質量部であってもよい。
【００２２】
上記第１段階における上記第１溶媒の含有量は，上記イオノマー１００質量部を基準として４０００〜６０００質量部であり，上記第２段階における上記第１溶媒の含有量は，上記導電性触媒物質１００質量部を基準として４００〜６００質量部であってもよい。
【００２３】
上記第４段階における上記第２溶媒の含有量は，上記イオノマー１００質量部を基準として２００００〜４００００質量部であってもよい。
【００２４】
上記課題を解決するために，本発明の第３の観点によれば，上記の金属触媒を含む電極が提供される。
【００２５】
上記課題を解決するために，本発明の第４の観点によれば，上記の金属触媒を，疎水性バインダー及び第３溶媒と混合して触媒層形成用の組成物を得る第１段階と；上記触媒層形成用の組成物を，電極支持体上にコーティングした後に乾燥させる第２段階と；上記第２段階の結果物を，酸処理する第３段階と；を含む電極の製造方法が提供される。
【００２６】
上記の疎水性バインダーは，ポリテトラフルオロエチレン（ＰＴＦＥ），フッ素化されたエチレンプロピレン（ＦＥＰ）からなる群より選択された１つ以上であり，上記疎水性バインダーの含有量は，上記金属触媒１００質量部を基準として１〜４０質量部であってもよい。
【００２７】
上記の第３溶媒は，水及びイソプロピルアルコールから選択されてもよい。
【００２８】
上記の酸は，リン酸またはリン酸溶液であってもよい。
【００２９】
上記の第２段階の乾燥時に，上記触媒層形成用の組成物を６０〜１２０℃で乾燥させるか，または−２０〜−６０℃で凍結乾燥させてもよい。
【００３０】
上記課題を解決するために，本発明の第５の観点によれば，カソード，アノード及び上記カソードとアノードとの間に介在された電解質膜を含み，上記カソード及びアノードのうち少なくとも１つが，上記の金属触媒を含有する燃料電池が提供される。
【発明の効果】
【００３１】
本発明によれば，導電性触媒粒子表面にプロトン伝導性物質が均一にコーティングされ，電気化学反応のための三相界面の形成と制御とが容易となり，触媒粒子上に形成された薄いプロトン伝導性物質よりなるコーティング層を通して，気体反応物の触媒への接近を助け，電気化学反応で生成されたプロトンを効果的に伝達することが可能な，金属触媒，金属触媒の製造方法，電極，電極の製造方法，および燃料電池を提供することができる。このような金属触媒を用いて電極を形成する場合，理想的な三相界面電極構造を形成でき，このような電極を備えた燃料電池は，効率などの性能が向上する。
【発明を実施するための最良の形態】
【００３２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３３】
本発明の第１の実施形態に係る金属触媒物質は，導電性触媒物質と，この導電性触媒物質の表面に形成されたプロトン伝導性物質コーティング層とを有する。上記のプロトン伝導性物質は，ポリベンズイミダゾール，ＰＥＫ，ＰＥＩ，ポリスルホン，パーフルオロスルホン酸からなる群より選択された１つ以上のイオノマーであるか，または上記イオノマーが酸ドーピング処理されたものである。
【００３４】
上記の酸は，特に制限されるものではないが，例えば，リン酸などを挙げることができる。また，上記のリン酸としては，リン酸が水に希釈された約８５質量％のリン酸水溶液を使用することも可能である。
【００３５】
上記の導電性触媒物質としては，例えば白金（Ｐｔ），鉄（Ｆｅ），コバルト（Ｃｏ），ニッケル（Ｎｉ），ルテニウム（Ｒｕ），ロジウム（Ｒｈ），パラジウム（Ｐｄ），オスミウム（Ｏｓ），イリジウム（Ｉｒ），銅（Ｃｕ），銀（Ａｇ），金（Ａｕ），スズ（Ｓｎ），チタン（Ｔｉ），クロム（Ｃｒ），これらの元素の混合物，これらの元素の合金，及び上記の元素が担持されたカーボンがある。
【００３６】
望ましくは，上記の導電性触媒物質は，白金が担持されたカーボン（Ｐｔ／Ｃ）であり，上記のプロトン伝導性物質は，ポリベンズイミダゾール（ＰｏｌｙＢｅｎｚＩｍｉｄａｚｏｌｅ：ＰＢＩ）がリン酸ドーピング処理されたものである。
【００３７】
ポリベンズイミダゾールのリン酸ドーピングレベルは，望ましくは２００〜７５０ｍｏｌ％程度の範囲である。
【００３８】
本実施形態に係る金属触媒において，上記プロトン伝導性物質の含有量は，例えば，導電性触媒物質１００質量部を基準として１〜５０質量部である。もし，プロトン伝導性物質の含有量が１質量部未満ならば，触媒層内で，十分な三相界面形成に必要なポリベンズイミダゾールの含有量が足りなくなり，触媒の効率低下を招いてしまう。また，５０質量部を超えれば，ポリベンズイミダゾールが触媒上に厚い層を形成し，気体反応物の触媒への拡散を遅くしてしまい，望ましくない。
【００３９】
図１Ａを参照して，本実施形態に係る金属触媒の構造を説明するが，導電性触媒としては，カーボンに担持された白金（Ｐｔ／Ｃ）触媒を，そして，プロトン伝導性物質としては，ポリベンズイミダゾール（ＰＢＩ）を一例として説明する。
【００４０】
図１Ａは，本実施形態に係る金属触媒の構造を概略的に説明する概略図である。
【００４１】
金属触媒１００は，カーボン１１０の上部にＰＢＩ１２０がコーティングされており，カーボン１１０の表面上部には，Ｐｔ粒子１３０が存在し，図示されていないが，Ｐｔ粒子１３０の表面にも，ＰＢＩが多孔性を有しつつ，薄くコーティングされている。
【００４２】
そして，図示されていないが，上記ＰＢＩにリン酸ドーピングのような酸ドーピングを実施すれば，ＰＢＩのＮ−Ｈ部位にＨ３ＰＯ４が水素結合で結合され，プロトン伝導経路が形成される。ここで，カーボン１１は，電子移動経路となり，プロトンはリン酸を通じて伝導される。
【００４３】
図１Ｂは，従来の金属触媒の構造を概略的に説明する概略図である。
【００４４】
図１Ｂを参照すれば，従来の金属触媒１０は，カーボン１１の表面にＰｔ粒子１３が存在し，このカーボン１１の表面近傍にＰＢＩ１２が存在する。このような構造を有する場合，ＰＢＩとＰｔ／Ｃとの分散性が落ち，電気化学反応のための三相界面の確保が難しくなって，触媒の効率が低下する。
【００４５】
本実施形態において，ＰＢＩは，相分離現象によって高分子が析出する現象により，Ｐｔ／Ｃ粉末上に導電性触媒としてコーティングされる。
【００４６】
非結晶性ＰＢＩを，良溶媒（ｇｏｏｄ  ｓｏｌｖｅｎｔ）である第１溶媒（例えば，ＮＭＰ）中に完全溶解して均一な溶液を形成すると同時に，これと別の容器にＰｔ／Ｃ粉末を第１溶媒のＮＭＰに混合する。その後，上記Ｐｔ／Ｃ−ＮＭＰ溶液をＰＢＩ−ＮＭＰ溶液に滴加し，これらを均一に撹拌及び混合する。そして，上記ＰＢＩ−ＮＭＰ溶液とＰｔ／Ｃ−ＮＭＰ溶液との混合物を，ＰＢＩに対する溶解性の全くない第２溶媒の非溶媒（例えば，水またはヘキサン）に滴定すれば，良溶媒と非溶媒との間に相分離現象が生じ，ＰＢＩ膜がＰｔ／Ｃ粉末上にコーティングされる。この際，相分離原理によって，Ｐｔ／Ｃ粉末に析出されるＰＢＩ膜の厚さ及び吸着の程度は，上記混合溶液の撹拌器の回転速度（ｒｐｍ）及び超音波強度によって調節されることが可能である。
【００４７】
上記混合溶液の回転速度は，約２５０ｒｐｍ，超音波強度条件は約０．３ｋＷ，時間は約２０〜３０分である。
【００４８】
本実施形態では，ＰＢＩのようなイオノマーが導電性触媒を取り囲んでいる構造を予め形成し，その後にプロトン伝導性を与えて電気化学反応のための三相界面の形成と制御とを容易にすると共に，触媒上に形成された薄いコーティング層を通して気体反応物が触媒へ接近することを補助する。そして，電気化学反応で生成されたプロトンを効果的に伝達する。
【００４９】
以下に，本実施形態に係る金属触媒及びそれを用いた電極の製造方法を説明する。
【００５０】
図２は，本実施形態に係る金属触媒及びこの金属触媒を用いた電極の製造工程を説明するための流れ図である。
【００５１】
図２を参照すると，導電性触媒物質と，プロトン伝導が可能なイオノマーとを各々第１溶媒に分散または溶解させて，それぞれ導電性触媒溶液Ｂとイオノマー溶液Ａとを得る。ここで，イオノマーの例としては，例えばポリベンズイミダゾール，ＰＥＫ，ＰＥＩ，ポリスルホン，パーフルオロスルホン酸（商品名：ナフィオン）などがある。そして，上記イオノマーの含有量は，例えば導電性触媒触媒１００質量部を基準として１〜５０質量部を使用する。もし，イオノマーの含有量が１質量部未満ならば，触媒層内で，十分な三相界面形成に必要なイオノマーの含有量が足りなくなり，触媒の効率低下を招いてしまう。また，５０質量部を超過すれば，イオノマーが触媒上に厚い層を形成して，気体反応物の触媒への拡散を遅くするので，望ましくない。
【００５２】
上記第１溶媒は，良溶媒であって，プロトン伝導性物質に対する溶解度を有し，導電性金属触媒に対する良い分散性を有することが望ましい。第１溶媒の具体的な例として，例えば，Ｎ−メチルピロリドン（ＮＭＰ），ジメチルホルムアセトアミド（ＤＭＡｃ），ジメチルホルムアミド（ＤＭＦ），トリフルオロ酢酸（ＴＦＡ）などがある。ここで，上記導電性触媒物質を分散するための第１溶媒の含有量は，例えば導電性触媒物質１００質量部を基準として４００〜６００質量部を使用し，上記イオノマーを溶解するための第１溶媒の含有量は，例えばイオノマー１００質量部を基準として４０００〜６０００質量部を使用することが可能である。もし，第１溶媒の含有量が上記の範囲未満ならば，プロトン伝導性物質を十分に溶解できず，また，導電性触媒物質を均一に分散できない。また，上記範囲を超えて使われれば，乾燥過程が長くなってしまう。
【００５３】
上記導電性触媒溶液Ｂをイオノマー溶液Ａに滴加した後，この混合物を第２溶媒に滴定する。
【００５４】
このような滴定過程を通じて，撹拌速度と超音波により制御された相分離現象によって，析出したイオノマー膜が導電性触媒表面に化学的に吸着し，導電性触媒とイオノマーとの間の結合が維持される。
【００５５】
上記第２溶媒は，低沸点であるために乾燥が容易であるという特性を有しており，このような溶媒は，”非溶媒”とも呼ばれる。このような第２溶媒の具体的な例として，例えば水，ヘキサンから選択された１つ以上を使用することが可能である。そして，第２溶媒の含有量は，イオノマー１００質量部を基準にして，例えば２００００〜３００００質量部を使用することができる。
【００５６】
前述した過程の後，乾燥過程を経てから，上記過程によって得た結果物を，酸溶液により処理する段階を経ることもできる。この場合，上記酸溶液としては，例えばリン酸またはリン酸溶液を使用することができる。上記リン酸溶液としては，例えば約８５質量％のリン酸水溶液を使用することが可能である。
【００５７】
前述したような過程を経ることで，対応する塩が形成され，最終的に導電性触媒の表面にプロトン伝導性物質よりなるコーティング層を有する金属触媒を得ることができる。上記コーティング層は，本実施形態に係る相分離原理により，ＰＢＩの滴定濃度によって，触媒Ｐｔ／Ｃ表面には多孔性の不連続的または連続的なコーティング層が形成される。すなわち，濃度が上昇するほど連続的なコーティング層が形成されるが，ＰＢＩの含有量がＰｔ／Ｃ質量１００質量部を基準に約２０質量部以下，特に１５〜２０質量部である場合，多孔性不連続層が形成される。
【００５８】
上記のような金属触媒を疎水性バインダー及び第３溶媒と混合し，これをガス拡散層（Ｇａｓ  Ｄｉｆｆｕｓｉｏｎ  Ｌａｙｅｒ：ＧＤＬ）にキャスティングした後，これを乾燥すれば，電極が得られる。ここでは，上記ＧＤＬとして，例えば，炭素紙または炭素布などを使用する。
【００５９】
上記疎水性バインダーの例として，例えばポリテトラフルオロエチレン（ＰｏｌｙＴｅｔｒａＦｌｕｏｒｏＥｔｈｙｌｅｎｅ：ＰＴＦＥ），フッ素化されたエチレンプロピレン（Ｆｌｕｏｒｉｎａｔｅｄ  Ｅｔｈｙｌｅｎｅ  Ｐｒｏｐｙｌｅｎｅ：ＦＥＰ）などを挙げることができる。上記疎水性バインダーの含有量は，金属触媒１００質量部を基準として，例えば１〜４０質量部であることが望ましい。もし，疎水性バインダーの含有量が上記範囲を超えれば，十分なプロトン伝導度及び電気伝導度を得ることが出来ない。
【００６０】
上記第３溶媒及びその含有量は，疎水性バインダー物質によって変わる。第３溶媒の例として，例えば水，イソプロピルアルコールまたはその混合溶媒を使用することができる。そして，上記第３溶媒の含有量は，金属触媒１００質量部を基準として例えば，５００〜１００００質量部とすることができる。
【００６１】
上記乾燥過程を実施するための条件としては，特に限定されるものではないが，例えば，６０〜１２０℃で一般乾燥するか，または−２０〜−６０℃で凍結乾燥することができる。もし，一般乾燥時，上記温度範囲を超えてしまうと，十分な乾燥が行われないか，カーボン支持体が酸化されてしまう。凍結乾燥時に上記範囲を超えてしまうと，凝集現象が発生してしまい望ましくない。
【００６２】
次いで，上記過程によって得られた電極に酸溶液をドーピングする過程を経る。もし，金属触媒粒子にＰＢＩをコーティングする場合，このようなリン酸溶液のドーピング過程を経れば，ＰＢＩのＮ−Ｈ部位にＨ３ＰＯ４が水素結合で結合するので，プロトン伝導経路が形成される。
【００６３】
以下では，本実施形態に係る燃料電池を詳細に説明する。
【００６４】
本実施形態に係る燃料電池は，カソード，アノード及び上記カソードとアノードとの間に介在された電解質膜を含むが，この際，上記カソード及びアノードのうち，少なくとも一方が，前述した本実施形態に係る担持触媒を含有している。
【００６５】
本実施形態に係る燃料電池は，具体的な例を上げれば，リン酸型燃料電池（Ｐｈｏｓｐｈｏｒｉｃ  Ａｃｉｄ  Ｆｕｅｌ  Ｃｅｌｌ：ＰＡＦＣ），水素イオン交換膜燃料電池（Ｐｒｏｔｏｎ  Ｅｘｃｈａｎｇｅ  Ｍｅｍｂｒａｎｅ  Ｆｕｅｌ  Ｃｅｌｌ：ＰＥＭＦＣ）または直接メタノール燃料電池（Ｄｉｒｅｃｔ  Ｍｅｔｈａｎｏｌ  Ｆｕｅｌ  Ｃｅｌｌ：ＤＭＦＣ）として作製することができる。このような燃料電池の構造及び製造方法は，特に限定されず，具体的な例が各種文献に詳細に記載されているので，ここでは，その詳細な説明を省略する。
【００６６】
以下，本発明を下記実施例に基づいて説明するが，本発明は下記実施例に限定されるものではない。
【００６７】
（実施例１）
ＰＢＩ０．２ｇを，ＮＭＰ１０ｍｌと，常温，２５０ｒｐｍで３０分間撹拌して，ＰＢＩ溶液を製造した。
【００６８】
上記ＰＢＩ溶液と別途に，Ｐｔ／Ｃ２．０ｇを，ＮＭＰ１０ｍｌと，常温，２５０ｒｐｍで１０分間撹拌して，Ｐｔ／Ｃ溶液を製造した。
【００６９】
超音波条件下で，上記ＰＢＩ溶液にＰｔ／Ｃ溶液を滴加した後に，水５０ｍｌに少量ずつ滴加した。次いで，上記溶液を８０℃で２４時間乾燥し，ＰＢＩコーティング層を有するＰｔ／Ｃ触媒を得た。
【００７０】
上記ＰＢＩコーティング層を有するＰｔ／Ｃ触媒１ｇを，疎水性バインダーであるフルオロサーフ（商品名）０．１ｇと，溶媒であるＨＦＰＥ（Ｈｙｄｒｏｆｌｕｏｒｏｐｏｌｙｅｔｈｅｒｓ）９．９ｍｌを混合し，常温で３時間ほど撹拌して，触媒層形成用の組成物をスラリー状態で得た。
【００７１】
上記スラリーを炭素紙上にアプリケータ（ギャップ：約１２０μｍ）を使用してコーティングした後，８０℃で３時間，そして１２０℃で１時間乾燥して電極を完成した。
【００７２】
（実施例２）
ＰＢＩコーティング層を有するＰｔ／Ｃ触媒の製造時に，水の代わりにヘキサンを使用したことを除いては，実施例１と同じ方法によって実施して電極を完成した。
【００７３】
（実施例３）
ＰＢＩコーティング層を有するＰｔ／Ｃ触媒の製造時に，一般乾燥の代わりに凍結乾燥を実施することを除いては，実施例１と同じ方法によって実施して電極を完成した。
【００７４】
（実施例４）
製造されたＰＢＩコーティング層を有するＰｔ／Ｃ触媒にリン酸を処理したことを除いては，実施例１と同じ方法によって実施して電極を完成した。
【００７５】
（実施例５）
実施例１によって完成された電極にリン酸を処理した後，燃料電池セルを構成した。
【００７６】
（実施例６）
実施例６の燃料電池は，実施例１の触媒を含有するカソード，ＰｔＲｕブラック触媒を含有するアノード，及びナフィオン１１７電解質膜で構成された。そして，燃料としては水素を，酸化剤としては空気を利用した。
【００７７】
（比較例１）
Ｐｔ／Ｃ触媒１ｇをＰＢＩ０．１ｇ，疎水性バインダーであるポリビニリデンフルオライドと混合し，常温で３時間程撹拌して，触媒層形成用の組成物をスラリー状態で得た。
【００７８】
上記スラリーを炭素紙上にアプリケータ（ギャップ：約１２０μｍ）を使用してコーティングした後，８０℃で３時間，そして１２０℃で１時間乾燥して電極を完成した。
【００７９】
上記実施例１によって製造された電極の電流−電圧（Ｉ−Ｖ）特性を調べたところ，その結果は，図３に示したようになった。
【００８０】
図３は，本実施形態によるＰＢＩコーティング触媒粉末を適用した電極を採用した単位セル，および，従来の方式により製作された電極を採用した単位セルの分極特性を示したグラフ図である。
【００８１】
アノードには，純粋水素が１００ｍｌ／ｍｉｎで，カソードには，空気（ａｉｒ）が２００ｍｌ／ｍｉｎで各々供給され，単位セルは，１５０℃で作動された。電流密度０．２Ａ／ｃｍ２における実施例の電極は，電圧が約０．５３Ｖを示し，比較例の電極の電圧が約０．５Ｖであることに比べて，さらに優れた特性が得られた。
【００８２】
また，上記実施例１及び比較例１での，Ｐｔ／Ｃ粉末上へのＰＢＩコーティングの度合いを定量的に確認するために，ＴＥＭ−ＥＤＳ分析を実施した。
【００８３】
分析の結果，比較例１により製作された電極におけるＰｔ／Ｃ粉末表面の場合は，ＰＢＩのＮの含有量が約４０質量％と確認されたが，実施例１によるＰＢＩのコーティングされたＰｔ／Ｃ粉末表面の場合は，Ｎの含有量が約２０質量％と確認された。したがって，上記実施例１の場合は，Ｐｔ／Ｃ上にＰＢＩがさらに均一にコーティングされているということが分かった。
【００８４】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００８５】
本発明は，燃料電池関連の技術分野に好適に適用可能である。
【図面の簡単な説明】
【００８６】
【図１Ａ】本発明の金属触媒の構造を概略的に説明する概略図である。
【図１Ｂ】従来の金属触媒の構造を概略的に説明する概略図である。
【図２】本発明による電極の製造工程を説明するための流れ図である。
【図３】本発明の実施例１によって製造された電極のＩ−Ｖ特性を示すグラフ図である。
【符号の説明】
【００８７】
１０      金属触媒
１１      カーボン
１２      プロトン伝導性物質
１３      白金触媒粒子
１００      金属触媒
１１０      カーボン
１２０      プロトン伝導性物質
１３０      白金触媒粒子
【図１Ａ】
2006142293.tif 000003
【図１Ｂ】
2006142293.tif 000004
【図２】
2006142293.tif 000005
【図３】
2006142293.tif 000006